(57)【要約】      （修正有）【課題】アルミナ粒子を使用することなく、研磨速度を維持しながら、良好な表面平滑性と良好な洗浄性を実現することにより、後段（粗研磨後）の研磨工程および洗浄工程の負荷を軽減し、生産性向上に寄与する磁気ディスク基板用研磨剤組成物を提供する。【解決手段】平均一次粒子径５〜２００ｎｍのコロイダルシリカと、平均粒子径１００〜１０００ｎｍの粉砕された湿式法シリカ粒子と、含窒素有機化合物及び／又は含窒素高分子化合物と、水と、を含み、全シリカ粒子に占めるコロイダルシリカの割合が５〜９５質量％、粉砕された湿式法シリカ粒子の割合が５〜９５質量％であり、全シリカ粒子の濃度が１〜５０質量％である磁気ディスク基板用研磨剤組成物。前記含窒素有機化合物及び／又は含窒素高分子化合物に変えて、カルボン酸基を有する単量体及びスルホン酸基を有する単量体を必須単量体とする共重合体とした、若しくはこれらを両者ともに含む。【選択図】なし【特許請求の範囲】
【請求項１】
平均一次粒子径５〜２００ｎｍのコロイダルシリカと、
平均粒子径１００〜１０００ｎｍの粉砕された湿式法シリカ粒子と、
含窒素有機化合物及び／又は含窒素高分子化合物と、
水と、を含み、
全シリカ粒子に占める前記コロイダルシリカの割合が５〜９５質量％、前記粉砕された湿式法シリカ粒子の割合が５〜９５質量％であり、
前記全シリカ粒子の濃度が１〜５０質量％である磁気ディスク基板用研磨剤組成物。
【請求項２】
平均一次粒子径５〜２００ｎｍのコロイダルシリカと、
平均粒子径１００〜１０００ｎｍの粉砕された湿式法シリカ粒子と、
カルボン酸基を有する単量体およびスルホン酸基を有する単量体を必須単量体とする共重合体と、
水と、を含み、
全シリカ粒子に占める前記コロイダルシリカの割合が５〜９５質量％、前記粉砕された湿式法シリカ粒子の割合が５〜９５質量％であり、
全シリカ粒子の濃度が１〜５０質量％である磁気ディスク基板用研磨剤組成物。
【請求項３】
平均一次粒子径５〜２００ｎｍのコロイダルシリカと、
平均粒子径１００〜１０００ｎｍの粉砕された湿式法シリカ粒子と、
含窒素有機化合物及び／又は含窒素高分子化合物と、
カルボン酸基を有する単量体およびスルホン酸基を有する単量体を必須単量体とする共重合体と、
水と、を含み、
全シリカ粒子に占める前記コロイダルシリカの割合が５〜９５質量％、前記粉砕された湿式法シリカ粒子の割合が５〜９５質量％であり、
全シリカ粒子の濃度が１〜５０質量％である磁気ディスク基板用研磨剤組成物。
【請求項４】
前記含窒素有機化合物が、ポリアルキレンポリアミン及び／又は第４級アンモニウム塩である請求項１または３に記載の磁気ディスク基板用研磨剤組成物。
【請求項５】
前記含窒素高分子化合物が、カチオン性含窒素高分子化合物であり、第４級アンモニウム塩の基を有する単量体を必須単量体とする重合体又は共重合体である請求項１または３に記載の磁気ディスク基板用研磨剤組成物。
【請求項６】
前記含窒素高分子化合物の重量平均分子量が５００〜１，０００，０００であり、前記研磨剤組成物中の濃度が０．００００１〜１．０質量％である請求項５に記載の磁気ディスク基板用研磨剤組成物。
【請求項７】
前記カルボン酸基を有する単量体及びスルホン酸基を有する単量体を必須単量体とする共重合体は、カルボン酸基を有する単量体に由来する構成単位とスルホン酸基を有する単量体に由来する構成単位の量比が、ｍｏｌ比で９５：５〜５：９５の範囲にある共重合体である請求項２または３に記載の磁気ディスク基板用研磨剤組成物。
【請求項８】
前記研磨剤組成物が、さらにカルボン酸基を有する単量体及びアミド基を有する単量体を必須単量体とする共重合体を含有する請求項１〜７のいずれか一項に記載の磁気ディスク基板用研磨剤組成物。
【請求項９】
前記カルボン酸基を有する単量体及びアミド基を有する単量体を必須単量体とする共重合体は、カルボン酸基を有する単量体に由来する構成単位とアミド基を有する単量体に由来する構成単位の量比が、ｍｏｌ比で９５：５〜５：９５の範囲にある共重合体である請求項８に記載の磁気ディスク基板用研磨剤組成物。
【請求項１０】
前記カルボン酸基を有する単量体及びアミド基を有する単量体を必須単量体とする共重合体は、重量平均分子量が１，０００〜１，０００，０００であり、前記研磨剤組成物中の濃度が０．０００１〜２．０質量％である請求項８または９に記載の磁気ディスク基板用研磨剤組成物。
【請求項１１】
前記研磨剤組成物が酸をさらに含有し、ｐＨ値（２５℃）が０．１〜４．０の範囲にある請求項１〜１０のいずれか一項に記載の磁気ディスク基板用研磨剤組成物。
【請求項１２】
前記研磨剤組成物が酸化剤をさらに含有している請求項１〜１１のいずれか一項に記載の磁気ディスク基板用研磨剤組成物。
【請求項１３】
無電解ニッケル−リンめっきされたアルミニウム磁気ディスク基板の研磨に用いられる請求項１〜１２のいずれか一項に記載の磁気ディスク基板用研磨剤組成物。
【発明の詳細な説明】
【技術分野】
【０００１】
本発明は、半導体、ハードディスクといった磁気記録媒体などの電子部品の研磨に使用される研磨剤組成物に関する。特に、ガラス磁気ディスク基板やアルミニウム磁気ディスク基板などの磁気記録媒体用基板の表面研磨に使用される研磨剤組成物に関する。さらには、アルミニウム合金製の基板表面に無電解ニッケル−リンめっき皮膜を形成した磁気記録媒体用アルミニウム磁気ディスク基板の表面研磨に使用される研磨剤組成物に関する。
【背景技術】
【０００２】
従来、アルミニウム磁気ディスク基板の無電解ニッケル−リンめっき皮膜表面を研磨するための研磨剤組成物として、研磨工程の生産性向上の観点から、高い研磨速度を実現し得る比較的粒径の大きなアルミナ粒子を水に分散させた研磨剤組成物が使用されてきた。しかし、アルミナ粒子はアルミニウム磁気ディスク基板の無電解ニッケル−リンめっき皮膜に比べてかなり硬度が高いため、アルミナ粒子を使用した場合、アルミナ粒子が基板に突き刺さり、この突き刺さった粒子が後段の研磨工程および洗浄工程に悪影響を与えていた。そして、基板表面の面質が悪化し、その対応の為、生産性を下げる要因となることが問題となっていた。
【０００３】
このような問題の解決策として、アルミナ粒子とシリカ粒子とを組み合わせた研磨剤組成物が提案されている（特許文献１〜４等）。また、アルミナ粒子を使用せず、シリカ粒子のみで研磨する方法が提案されている（特許文献５〜９）。
【先行技術文献】
【特許文献】
【０００４】
【特許文献１】特開２００１−２６０００５号公報
【特許文献２】特開２００９−１７６３９７号公報
【特許文献３】特開２０１１−２０４３２７号公報
【特許文献４】特開２０１２−４３４９３号公報
【特許文献５】特開２０１０−１６７５５３号公報
【特許文献６】特表２０１１−５２７６４３号公報
【特許文献７】特開２０１４−２９７５４号公報
【特許文献８】特開２０１４−２９７５５号公報
【特許文献９】特開２０１２−１５５７８５号公報
【発明の概要】
【発明が解決しようとする課題】
【０００５】
特許文献１〜４のように、アルミナ粒子とシリカ粒子とを組み合わせることにより、基板に突き刺さったアルミナ粒子をある程度除去することは可能となる。しかしながら、このアルミナ粒子を含む研磨剤組成物を使用する限り、研磨剤組成物中に含まれるアルミナ粒子が基板に突き刺さる可能性は、依然として残っている。また、このような研磨剤組成物は、アルミナ粒子とシリカ粒子の両方を含むため、それぞれの粒子が有する特性を相互に打ち消し合い、研磨速度および表面平滑性が悪化するという問題が生じる。
【０００６】
そこで、アルミナ粒子を使用せずに、シリカ粒子のみで研磨する方法が提案されている。特許文献５および６では、コロイダルシリカと研磨促進剤との組み合わせが提案されている。特許文献７および８では、コロイダルシリカやヒュームドシリカ、表面修飾されたシリカ、水ガラス法で製造されたシリカなどによる研磨、特に特殊な形状のコロイダルシリカを使用する方法が提案されている。しかしながら、これらの方法では、研磨速度が不十分であり、改良が求められている。
【０００７】
また、特許文献９では、破砕シリカ粒子を使用することにより、アルミナ粒子に近い研磨速度を出す方法が提案されている。しかしながら、この方法では、表面平滑性が悪化するという問題があり、改良が求められている。
【０００８】
本発明は、このような従来技術の有する問題点に鑑みてなされたものであり、その課題は、アルミナ粒子を使用することなく、研磨速度を維持しながら、良好な表面平滑性と良好な洗浄性を実現することにより、後段（粗研磨後）の研磨工程および洗浄工程の負荷を軽減し、生産性向上に寄与する研磨剤組成物を提供することにある。
【課題を解決するための手段】
【０００９】
本発明者らは上記課題を達成すべく鋭意検討した結果、一つ目の態様として特定粒子径のコロイダルシリカと、特定粒子径の粉砕された湿式法シリカ粒子と、含窒素有機化合物及び／又は含窒素高分子化合物を組み合わせることにより、研磨速度を維持しながら、良好な表面平滑性と良好な洗浄性を達成し、後段工程の生産性向上に寄与することを見出し、本発明を完成するに至った。
【００１０】
さらに、二つ目の態様として、特定粒子径のコロイダルシリカと、特定粒子径の粉砕された湿式法シリカ粒子と、カルボン酸基を有する単量体およびスルホン酸基を有する単量体を必須単量体とする共重合体を組み合わせることにより、研磨速度を維持しながら、良好な表面平滑性と良好な洗浄性を達成し、後段工程の生産性向上に寄与することを見出し、本発明を完成するに至った。
【００１１】
さらに三つ目の態様として、特定粒子径のコロイダルシリカと、特定粒子径の粉砕された湿式法シリカ粒子と、含窒素有機化合物及び／又は含窒素高分子化合物と、カルボン酸基を有する単量体及びスルホン酸基を有する単量体を必須単量体とする共重合体を組み合わせることにより、研磨速度を維持しながら、良好な表面平滑性と、極めて良好な洗浄性を達成し、後段工程の生産性向上に寄与することを見出し、本発明を完成するに至った。即ち、本発明によれば、以下に示す研磨剤組成物が提供される。
【００１２】
［１］  平均一次粒子径５〜２００ｎｍのコロイダルシリカと、平均粒子径１００〜１０００ｎｍの粉砕された湿式法シリカ粒子と、含窒素有機化合物及び／又は含窒素高分子化合物と、水と、を含み、全シリカ粒子に占める前記コロイダルシリカの割合が５〜９５質量％、前記粉砕された湿式法シリカ粒子の割合が５〜９５質量％であり、前記全シリカ粒子の濃度が１〜５０質量％である磁気ディスク基板用研磨剤組成物。
【００１３】
［２］  平均一次粒子径５〜２００ｎｍのコロイダルシリカと、平均粒子径１００〜１０００ｎｍの粉砕された湿式法シリカ粒子と、カルボン酸基を有する単量体およびスルホン酸基を有する単量体を必須単量体とする共重合体と、水と、を含み、全シリカ粒子に占める前記コロイダルシリカの割合が５〜９５質量％、前記粉砕された湿式法シリカ粒子の割合が５〜９５質量％であり、全シリカ粒子の濃度が１〜５０質量％である磁気ディスク基板用研磨剤組成物。
【００１４】
［３］  平均一次粒子径５〜２００ｎｍのコロイダルシリカと、平均粒子径１００〜１０００ｎｍの粉砕された湿式法シリカ粒子と、含窒素有機化合物及び／又は含窒素高分子化合物と、カルボン酸基を有する単量体およびスルホン酸基を有する単量体を必須単量体とする共重合体と、水と、を含み、全シリカ粒子に占める前記コロイダルシリカの割合が５〜９５質量％、前記粉砕された湿式法シリカ粒子の割合が５〜９５質量％であり、全シリカ粒子の濃度が１〜５０質量％である磁気ディスク基板用研磨剤組成物。
【００１５】
［４］  前記含窒素有機化合物が、ポリアルキレンポリアミン及び／又は第４級アンモニウム塩である前記［１］または［３］に記載の磁気ディスク基板用研磨剤組成物。
【００１６】
［５］  前記含窒素高分子化合物が、カチオン性含窒素高分子化合物であり、第４級アンモニウム塩の基を有する単量体を必須単量体とする重合体又は共重合体である前記［１］または［３］に記載の磁気ディスク基板用研磨剤組成物。
【００１７】
［６］  前記含窒素高分子化合物の重量平均分子量が５００〜１，０００，０００であり、前記研磨剤組成物中の濃度が０．００００１〜１．０質量％である前記［５］に記載の磁気ディスク基板用研磨剤組成物。
【００１８】
［７］  前記カルボン酸基を有する単量体及びスルホン酸基を有する単量体を必須単量体とする共重合体は、カルボン酸基を有する単量体に由来する構成単位とスルホン酸基を有する単量体に由来する構成単位の量比が、ｍｏｌ比で９５：５〜５：９５の範囲にある共重合体である前記［２］または［３］に記載の磁気ディスク基板用研磨剤組成物。
【００１９】
［８］  前記研磨剤組成物が、さらにカルボン酸基を有する単量体及びアミド基を有する単量体を必須単量体とする共重合体を含有する前記［１］〜［７］のいずれかに記載の磁気ディスク基板用研磨剤組成物。
【００２０】
［９］  前記カルボン酸基を有する単量体及びアミド基を有する単量体を必須単量体とする共重合体は、カルボン酸基を有する単量体に由来する構成単位とアミド基を有する単量体に由来する構成単位の量比が、ｍｏｌ比で９５：５〜５：９５の範囲にある共重合体である前記［８］に記載の磁気ディスク基板用研磨剤組成物。
【００２１】
［１０］  前記カルボン酸基を有する単量体及びアミド基を有する単量体を必須単量体とする共重合体は、重量平均分子量が１，０００〜１，０００，０００であり、前記研磨剤組成物中の濃度が０．０００１〜２．０質量％である前記［８］または［９］に記載の磁気ディスク基板用研磨剤組成物。
【００２２】
［１１］  前記研磨剤組成物が酸をさらに含有し、ｐＨ値（２５℃）が０．１〜４．０の範囲にある前記［１］〜［１０］のいずれかに記載の磁気ディスク基板用研磨剤組成物。
【００２３】
［１２］  前記研磨剤組成物が酸化剤をさらに含有している前記［１］〜［１１］のいずれかに記載の磁気ディスク基板用研磨剤組成物。
【００２４】
［１３］  無電解ニッケル−リンめっきされたアルミニウム磁気ディスク基板の研磨に用いられる前記［１］〜［１２］のいずれかに記載の磁気ディスク基板用研磨剤組成物。
【発明の効果】
【００２５】
本発明の磁気ディスク基板用研磨剤組成物は、［１］コロイダルシリカと、粉砕された湿式法シリカ粒子と、含窒素有機化合物及び／又は含窒素高分子化合物の組み合わせ、［２］コロイダルシリカと、粉砕された湿式法シリカ粒子と、カルボン酸基を有する単量体およびスルホン酸基を有する単量体を必須単量体とする共重合体の組み合わせ、［３］コロイダルシリカと、粉砕された湿式法シリカ粒子と、含窒素有機化合物及び／又は含窒素高分子化合物と、カルボン酸基を有する単量体およびスルホン酸基を有する単量体を必須単量体とする共重合体の組み合わせである。いずれの組み合わせの研磨剤組成物でも、アルミニウム合金製の基板表面に無電解ニッケル−リンめっき皮膜を形成した磁気記録媒体用アルミニウム磁気ディスク基板の表面を研磨する際に、研磨速度を維持しながら、良好な表面平滑性と良好な洗浄性を達成し、後段工程の生産性向上に寄与するものである。
【発明を実施するための形態】
【００２６】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２７】
１．研磨剤組成物
本発明の研磨剤組成物は、一つ目の態様は、コロイダルシリカと、粉砕された湿式法シリカ粒子と、含窒素有機化合物及び／又は含窒素高分子化合物を含有する水系組成物である。
二つ目の態様は、コロイダルシリカと、粉砕された湿式法シリカ粒子と、カルボン酸基を有する単量体及びスルホン酸基を有する単量体を必須単量体とする共重合体を含有する水系組成物である。
三つ目の態様は、コロイダルシリカと、粉砕された湿式法シリカ粒子と、含窒素有機化合物及び／又は含窒素高分子化合物と、カルボン酸基を有する単量体及びスルホン酸基を有する単量体を必須単量体とする共重合体を含有する水系組成物である。
【００２８】
コロイダルシリカの平均一次粒子径は５〜２００ｎｍであり、粉砕された湿式法シリカ粒子の平均粒子径は１００〜１０００ｎｍである。ここで、湿式法シリカ粒子は、その製造工程において、粉砕により解砕されたものである。即ち、湿式法シリカ粒子の製造工程は、粉砕工程を含むものである。
【００２９】
以下、本発明の研磨剤組成物について、さらに詳細に説明する。以下の説明中、単に、「研磨剤組成物」という場合、特に断らない限り、本発明の研磨剤組成物を意味する。また、以下の説明中、単に「コロイダルシリカ」、「湿式法シリカ粒子」と言う場合、特に断らない限り、本発明において用いられるコロイダルシリカ、湿式法シリカ粒子を意味するものとする。本発明で使用されるシリカとしては、必須成分としてのコロイダルシリカと湿式法シリカ粒子以外に、任意成分としてヒュームドシリカを使用することもできる。
【００３０】
１−１．コロイダルシリカ
本発明の研磨剤組成物に含有されるコロイダルシリカは、平均一次粒子径が５〜２００ｎｍである。平均一次粒子径が５ｎｍ以上であることにより、研磨速度の低下を抑制することができる。平均一次粒子径が２００ｎｍ以下であることにより、研磨後の基板の表面平滑性の悪化を抑制することができる。コロイダルシリカの平均一次粒子径は、好ましくは１０〜１５０ｎｍであり、さらに好ましくは３０〜１００ｎｍである。
【００３１】
コロイダルシリカは、球状、金平糖型（表面に凸部を有する粒子状）、異形型などの形状が知られており、水中に一次粒子が単分散してコロイド状をなしている。本発明で使用されるコロイダルシリカとしては、球状、または球状に近いコロイダルシリカが好ましい。球状、または球状に近いコロイダルシリカを用いることで、表面平滑性をより向上させることができる。コロイダルシリカは、ケイ酸ナトリウムまたはケイ酸カリウムを原料とする水ガラス法、テトラエトキシシラン等のアルコキシシランを酸またはアルカリで加水分解することによって得られるアルコキシシラン法などにより製造される。
【００３２】
１−２．湿式法シリカ粒子
本発明で使用される湿式法シリカ粒子は、ケイ酸アルカリ水溶液と無機酸または無機酸水溶液とを反応容器に添加することにより、沈殿ケイ酸として得られる湿式法シリカから粉砕工程を経て調製される粒子のことであり、本発明の湿式法シリカ粒子には上述のコロイダルシリカは含まれない。
【００３３】
湿式法シリカ粒子の原料であるケイ酸アルカリ水溶液としては、ケイ酸ナトリウム水溶液、ケイ酸カリウム水溶液、ケイ酸リチウム水溶液などが挙げられるが、一般的には、ケイ酸ナトリウムが好ましく使用される。無機酸としては、硫酸、塩酸、硝酸等を挙げることができるが、一般的には硫酸が好ましく使用される。反応終了後、反応液を濾過、水洗し、その後乾燥機で水分が６％以下になるように乾燥を行う。乾燥機は静置乾燥機、噴霧乾燥機、流動乾燥機のいずれでも良い。その後ジェットミル等の粉砕機で粉砕し、さらに分級を行い、湿式法シリカ粒子を得る。このように粉砕により解砕された湿式法シリカ粒子の粒子形状は、角部を有しており、球状に近い粒子よりも研磨能力が高い。
【００３４】
湿式法シリカ粒子の平均粒子径は、１００〜１０００ｎｍであることが好ましく、より好ましくは２００〜８００ｎｍであり、さらに好ましくは２００〜６００ｎｍである。平均粒子径が１００ｎｍ以上であることにより、研磨速度の低下を抑制することができる。平均粒子径が１０００ｎｍ以下であることにより、研磨後の基板の表面平滑性の悪化を抑制することができる。
【００３５】
１−３．ヒュームドシリカ
本発明で任意成分として使用されるヒュームドシリカは、揮発性シラン化合物（一般には四塩化ケイ素が用いられる。）を酸素と水素の混合ガスの炎の中（１０００℃内外）で加水分解させたもので、極めて微細で高純度なシリカ粒子である。コロイダルシリカと比べると、コロイダルシリカが個々に分散した一次粒子として存在するのに対し、ヒュームドシリカは一次粒子が多数凝集し、鎖状につながり二次粒子を形成している。この二次粒子の形成により研磨パッドへの保持力が高くなり、研磨速度を向上させることができる。
【００３６】
本発明で使用されるヒュームドシリカは、通常平均粒子径が３０〜８００ｎｍである。好ましくは６０〜６００ｎｍであり、さらに好ましくは８０〜４００ｎｍである。平均粒子径が３０ｎｍ以上であることにより、研磨速度の低下を抑制することができる。平均粒子径が８００ｎｍ以下であることにより、研磨後の基板の表面平滑性の悪化を抑制できる。
尚、ここに開示される技術において、ヒュームドシリカの平均粒子径とは、特記しない限り、動的光散乱法に基づく体積基準の平均粒子径（Ｄ５０）をいう。ヒュームドシリカの平均粒子径とは、一次粒子であるか二次粒子であるかを問わず、研磨剤組成物中に分散している粒子の平均粒子径をいう。
【００３７】
全シリカ粒子に占めるコロイダルシリカの割合は、５〜９５質量％であり、好ましくは１０〜８０質量％であり、さらに好ましくは１０〜７０質量％である。全シリカ粒子に占める湿式法シリカ粒子の割合は、５〜９５質量％であり、好ましくは１０〜８０質量％であり、さらに好ましくは１０〜７０質量％である。
【００３８】
全シリカ粒子の濃度は、研磨剤組成物全体の１〜５０質量％であり、好ましくは２〜４０質量％である。全シリカ粒子の濃度が１質量％以上であることにより、研磨速度の低下を抑制することができる。全シリカ粒子の濃度が５０質量％以下であることにより、必要以上のシリカ粒子を使用することなく十分な研磨速度を維持することができる。
【００３９】
１−４．含窒素有機化合物
本発明で使用される含窒素有機化合物は、脂肪族アルカノールアミン、環状アミン、ポリアルキレンポリアミン、第４級アンモニウム塩からなる群より選ばれる化合物の少なくとも１種又はこれらの混合物である。
【００４０】
脂肪族アルカノールアミンとしては、モノエタノールアミン、ジエタノールアミン、トリエタノールアミン、ジメチルアミノエタノール、ジエチルアミノエタノール、モノ−ｎ−プロパノールアミン、ジ−ｎ−プロパノールアミン、トリ−ｎ−プロパノールアミンなどが挙げられる。
【００４１】
環状アミンとしては、ピペリジン、ピペラジン、１，４−ジアザビシクロ（２，２，２）オクタンなどが挙げられる。
【００４２】
ポリアルキレンポリアミンとしては、ジエチレントリアミン、トリエチレンテトラミン、テトラエチレンペンタミン、ペンタエチレンヘキサミンなどが挙げられる。
【００４３】
第４級アンモニウム塩としては、ラウリルトリメチルアンモニウムクロライド、ステアリルトリメチルアンモニウムクロライド、ジステアリルジメチルアンモニウムクロライド、ラウリルジメチルベンジルアンモニウムクロライド、ステアリルジメチルベンジルアンモニウムクロライドなどが挙げられる。これらの中でも、ポリアルキレンポリアミン、及び第４級アンモニウム塩が好ましい。
【００４４】
含窒素有機化合物の研磨剤組成物中の濃度は、通常０．００００１〜１．０質量％であり、より好ましくは０．００００５〜０．５質量％であり、さらに好ましくは０．０００１〜０．３質量％である。
【００４５】
１−５．含窒素高分子化合物
本発明で使用される含窒素高分子化合物は、好ましくはカチオン性含窒素高分子化合物であり、例えば第４級アンモニウム塩の基を有する単量体を必須単量体とする重合体又は共重合体が挙げられる。さらに好ましくはジアリルジアルキルアンモニウム塩を必須単量体とする重合体又は共重合体が挙げられる。具体的には、ジアリルジメチルアンモニウムクロライド又はジアリルジエチルアンモニウムクロライドを必須単量体とする重合体又は共重合体が挙げられる。さらに具体的には、ポリジアリルジメチルアンモニウムクロライド、ポリジアリルジエチルアンモニウムクロライド、ジアリルジメチルアンモニウムクロライド・二酸化イオウ共重合体、ジアリルジエチルアンモニウムクロライド・二酸化イオウ共重合体、ジアリルジメチルアンモニウムクロライド・アクリルアミド共重合体、ジアリルジエチルアンモニウムクロライド・アクリルアミド共重合体などが挙げられる。
【００４６】
含窒素高分子化合物の重量平均分子量は通常５００〜１，０００，０００であり、好ましくは１，０００〜５００，０００である。尚、含窒素の高分子化合粒の重量平均分子量は、ゲルパーミエーションクロマトグラフィー（ＧＰＣ）によりポリエチレングリコール換算で測定したものである。
【００４７】
含窒素高分子化合物の研磨剤組成物中の濃度は、固形分換算で、０．００００１〜１．０質量％であることが好ましく、より好ましくは０．００００５〜０．５質量％であり、さらに好ましくは０．０００１〜０．３質量％である。
【００４８】
１−６．カルボン酸基を有する単量体およびスルホン酸基を有する単量体を必須単量体とする共重合体
カルボン酸基を有する単量体及びスルホン酸基を有する単量体を必須単量体とする共重合体について以下に説明する。カルボン酸基を有する単量体の例としては、アクリル酸、メタクリル酸、マレイン酸、イタコン酸およびそれらの塩などが挙げられる。スルホン酸基を有する単量体の例としては、イソプレンスルホン酸、２−アクリルアミド−２−メチルプロパンスルホン酸、２−メタクリルアミド−２−メチルプロパンスルホン酸、スチレンスルホン酸、ビニルスルホン酸、アリルスルホン酸、ナフタレンスルホン酸およびそれらの塩などが挙げられる。
【００４９】
カルボン酸基を有する単量体及びスルホン酸基を有する単量体を必須単量体とする共重合体の具体例としては、アクリル酸／イソプレンスルホン酸共重合体、メタクリル酸／イソプレンスルホン酸共重合体、アクリル酸／２−アクリルアミド−２−メチルプロパンスルホン酸共重合体、メタクリル酸／２−アクリルアミド−２−メチルプロパンスルホン酸共重合体、アクリル酸／２−メタクリルアミド−２−メチルプロパンスルホン酸共重合体、メタクリル酸／２−メタクリルアミド−２−メチルプロパンスルホン酸共重合体などが挙げられる。
【００５０】
上記カルボン酸基を有する単量体およびスルホン酸基を有する単量体を必須単量体とする共重合体中のカルボン酸基を有する単量体に由来する構成単位とスルホン酸基を有する単量体に由来する構成単位の割合は、カルボン酸基を有する単量体に由来する構成単位とスルホン酸基を有する単量体に由来する構成単位との量比が、ｍｏｌ比で９５：５〜５：９５の範囲であることが好ましく、より好ましくは、ｍｏｌ比で９０：１０〜１０：９０であり、さらに好ましくは、ｍｏｌ比で８０：２０〜２０：８０である。
【００５１】
上記カルボン酸基を有する単量体およびスルホン酸基を有する単量体を必須単量体とする共重合体の重量平均分子量は、好ましくは１，０００〜１，０００，０００の範囲であり、さらに好ましくは３，０００〜５００，０００の範囲である。尚、共重合体の重量平均分子量は、ゲルパーミエーションクロマトグラフィー（ＧＰＣ）によりポリアクリル酸換算で測定したものである。
【００５２】
上記カルボン酸基を有する単量体およびスルホン酸基を有する単量体を必須単量体とする共重合体の研磨剤組成物中の濃度は、固形分換算で、０．０００１〜２．０質量％であることが好ましく、より好ましくは０．００１〜１．０質量％であり、さらに好ましくは０．００５〜０．５質量％である。
【００５３】
１−７．カルボン酸基を有する単量体及びアミド基を有する単量体を必須単量体とする共重合体
本発明で、研磨速度を向上させる目的で好ましく使用されるカルボン酸基を有する単量体及びアミド基を有する単量体を必須単量体とする共重合体について以下に説明する。
【００５４】
カルボン酸基を有する単量体に由来する構成単位は、一部がカルボン酸の塩として含有されていても良い。カルボン酸の塩としては、ナトリウム塩、カリウム塩、マグネシウム塩、アンモニウム塩、アミン塩、アルキルアンモニウム塩などが挙げられる。
【００５５】
カルボン酸基を有する単量体に由来する構成単位を、カルボン酸として含有させるには、カルボン酸基を有する単量体として重合しても良いし、カルボン酸塩の基を有する単量体として重合した後、陽イオン交換することによりカルボン酸へと変換しても良い。また、カルボン酸基を有する単量体に由来する構成単位をカルボン酸の塩として含有させるには、カルボン酸塩の基を有する単量体として重合しても良いし、カルボン酸基を有する単量体として重合した後、塩基で中和することによりカルボン酸の塩を形成しても良い。
【００５６】
カルボン酸として含有される構成単位と、カルボン酸の塩として含有される構成単位との割合を評価するには、共重合体水溶液のｐＨ値を用いることができる。共重合体水溶液のｐＨ値が低い場合には、カルボン酸として含有される構成単位の含有割合が高いと評価できる。一方、共重合体水溶液のｐＨ値が高い場合には、カルボン酸の塩として含有される構成単位の含有割合が高いと評価できる。本発明においては、例えば、濃度１０質量％の共重合体水溶液におけるｐＨ値が１〜１３の範囲の共重合体を用いることができる。
【００５７】
アミド基を有する単量体としては、α，β−エチレン性不飽和アミドを用いることが好ましい。より具体的には、アクリルアミド、メタクリルアミド、Ｎ−アルキルアクリルアミド、Ｎ−アルキルメタクリルアミドなどのα，β−エチレン性不飽和カルボン酸アミドが挙げられる。
【００５８】
Ｎ−アルキルアクリルアミド、Ｎ−アルキルメタクリルアミドなどの好ましい具体例としては、Ｎ−メチルアクリルアミド、Ｎ−エチルアクリルアミド、Ｎ−ｎ−プロピルアクリルアミド、Ｎ−ｉｓｏ−プロピルアクリルアミド、Ｎ−ｎ−ブチルアクリルアミド、Ｎ−ｉｓｏ−ブチルアクリルアミド、Ｎ−ｓｅｃ−ブチルアクリルアミド、Ｎ−ｔｅｒｔ−ブチルアクリルアミド、Ｎ−メチルメタクリルアミド、Ｎ−エチルメタクリルアミド、Ｎ−ｎ−プロピルメタクリルアミド、Ｎ−ｉｓｏ−プロピルメタクリルアミド、Ｎ−ｎ−ブチルメタクリルアミド、Ｎ−ｉｓｏ−ブチルメタクリルアミド、Ｎ−ｓｅｃ−ブチルメタクリルアミド、Ｎ−ｔｅｒｔ−ブチルメタクリルアミドなどが挙げられる。なかでも、Ｎ−ｎ−ブチルアクリルアミド、Ｎ−ｉｓｏ−ブチルアクリルアミド、Ｎ−ｓｅｃ−ブチルアクリルアミド、Ｎ−ｔｅｒｔ−ブチルアクリルアミド、Ｎ−ｎ−ブチルメタクリルアミド、Ｎ−ｉｓｏ−ブチルメタクリルアミド、Ｎ−ｓｅｃ−ブチルメタクリルアミド、Ｎ−ｔｅｒｔ−ブチルメタクリルアミドが特に好ましい。
【００５９】
これらの単量体成分を組み合わせて重合することにより、共重合体とすることが好ましい。共重合体の組み合わせとしては、アクリル酸および／またはその塩とＮ−アルキルアクリルアミドの組み合わせ、アクリル酸および／またはその塩とＮ−アルキルメタクリルアミドの組み合わせ、メタクリル酸および／またはその塩とＮ−アルキルアクリルアミドの組み合わせ、メタクリル酸および／またはその塩とＮ−アルキルメタクリルアミドの組み合わせが好ましく用いられる。なかでも、Ｎ−アルキルアクリルアミドまたはＮ−アルキルメタクリルアミドのアルキル基が、ｎ−ブチル基、ｉｓｏ−ブチル基、ｓｅｃ−ブチル基、ｔｅｒｔ−ブチル基からなる群より選択される少なくとも１つであるものが特に好ましく用いられる。
【００６０】
上記カルボン酸基を有する単量体及びアミド基を有する単量体を必須単量体とする共重合体中のカルボン酸基を有する単量体に由来する構成単位とアミド基を有する単量体に由来する構成単位の割合は、カルボン酸基を有する単量体に由来する構成単位とアミド基を有する単量体に由来する構成単位の量比が、ｍｏｌ比で９５：５〜５：９５の範囲であることが好ましく、さらに好ましくは、ｍｏｌ比で９０：１０〜１０：９０の範囲である。
【００６１】
上記カルボン酸基を有する単量体に由来する構成単位およびアミド基を有する単量体に由来する構成単位を含有する共重合体の重量平均分子量は、好ましくは１，０００〜１，０００，０００の範囲であり、さらに好ましくは３，０００〜５００，０００の範囲である。尚、共重合体の重量平均分子量は、ゲルパーミエーションクロマトグラフィー（ＧＰＣ）によりポリアクリル酸換算で測定したものである。
【００６２】
上記カルボン酸基を有する単量体に由来する構成単位およびアミド基を有する単量体に由来する構成単位を含有する共重合体の研磨剤組成物中の濃度は、固形分換算で、０．０００１〜２．０質量％であることが好ましく、より好ましくは０．００１〜１．０質量％であり、さらに好ましくは０．００５〜０．５質量％である。
【００６３】
１−８．酸
酸としては、具体的には硝酸、硫酸、塩酸、リン酸、ホスホン酸、ホスフィン酸、ピロリン酸、トリポリリン酸等の無機酸、２−アミノエチルホスホン酸、１−ヒドロキシエチリデン−１，１−ジホスホン酸、アミノトリ（メチレンホスホン酸）、エチレンジアミンテトラ（メチレンホスホン酸）、ジエチレントリアミン（メチレンホスホン酸）、エタン−１，１−ジホスホン酸、メタンヒドロキシホスホン酸等の有機ホスホン酸、グルタミン酸、アスパラギン酸等のアミノカルボン酸、クエン酸、酒石酸、シュウ酸、ニトロ酢酸、マレイン酸等のカルボン酸などが挙げられる。酸の使用量は、研磨剤組成物のｐＨ値の設定に応じて適宜決められる。
【００６４】
１−９．酸化剤
酸化剤としては、過酸化物、過マンガン酸またはその塩、クロム酸またはその塩、過ヨウ素酸またはその塩などが挙げられる。具体例としては、過酸化水素、過酸化ナトリウム、過酸化バリウム、過マンガン酸カリウム、オルト過ヨウ素酸、メタ過ヨウ素酸ナトリウムなどが挙げられる。これらの中でも過酸化水素が好ましい。酸化剤は、研磨剤組成物中の含有量として、通常０．１〜１０．０質量％の範囲で使用される。
【００６５】
本発明の研磨剤組成物は、上記成分の他に、緩衝剤、防かび剤、防菌剤などを含有してもよい。
【００６６】
１−１０．物性
本発明の研磨剤組成物のｐＨ値（２５℃）は０．１〜４．０であることが好ましく、より好ましくは０．５〜３．０である。研磨剤組成物のｐＨ値（２５℃）が０．１以上であることにより、表面平滑性の悪化を抑制することができる。研磨剤組成物のｐＨ値（２５℃）が４．０以下であることにより、研磨速度の低下を抑制することができる。無電解ニッケル−リンめっきにおいて、ｐＨ値（２５℃）が４．０以下の条件ではニッケルが溶解傾向に向かうため、めっきが進行しにくくなる。一方、研磨においては、例えば、ｐＨ値（２５℃）が４．０以下の条件下でニッケルが溶解傾向となるため、本発明の研磨剤組成物を用いることにより、研磨速度を高めることが可能になる。
【００６７】
２．磁気ディスク基板の研磨方法
本発明の研磨剤組成物は、無電解ニッケル−リンめっきされたアルミニウム磁気ディスク基板（以下、「アルミディスク」）やガラス磁気ディスク基板等の磁気ディスク基板の研磨での使用に適している。特にアルミディスクの研磨での使用に適している。
【００６８】
本発明の研磨剤組成物を適用することが可能な研磨方法としては、例えば、研磨機の定盤に研磨パッドを貼り付け、研磨対象物（例えばアルミディスク）の研磨する表面または研磨パッドに研磨剤組成物を供給し、研磨する表面を研磨パッドで擦り付ける方法（ポリッシングと呼ばれている）がある。例えば、アルミディスクのおもて面と裏面を同時に研磨する場合には、上定盤および下定盤それぞれに研磨パッドを貼り付けた両面研磨機を用いる方法がある。この方法では、上定盤および下定盤に貼りつけた研磨パッドの間に研磨剤組成物を供給し、２つの研磨パッドを同時に回転させることによって、アルミディスクのおもて面と裏面を研磨する。研磨パッドは、ウレタンタイプ、スウェードタイプ、不織布タイプ、その他いずれのタイプも使用することができる。
【実施例】
【００６９】
以下、本発明を実施例に基づいて具体的に説明するが、本発明はこれらの実施例に限定されるものでなく、本発明の技術的範囲に属する限り、種々の態様で実施できることはいうまでもない。
【００７０】
（研磨剤組成物の調製方法）
実施例１〜３０および比較例１〜５で使用した研磨剤組成物は、下記の材料を、下記の含有量で含んだ研磨剤組成物である。尚、全ての実施例と比較例で全シリカ粒子の濃度は４質量％であり、研磨剤組成物のｐＨは１．２である。これらの研磨剤組成物を使用して研磨試験を行った結果を表１〜３に示した。
【００７１】
＜コロイダルシリカ１＞（平均一次粒子径（Ｄ５０）：５０ｎｍ、市販のコロイダルシリカ）
全シリカ粒子中の割合は表１〜３に示した。実施例１〜７、９〜２４、２６〜３０、比較例１〜５で使用した。
＜コロイダルシリカ２＞（平均一次粒子径（Ｄ５０）：８０ｎｍ、市販のコロイダルシリカ）
全シリカ粒子中の割合は表１、３に示した。実施例８、２５で使用した。
＜湿式法シリカ粒子１＞（平均粒子径（Ｄ５０）：３００ｎｍ、市販の湿式法シリカ粒子）
全シリカ粒子中の割合は表１〜３に示した。実施例１〜８、１０〜２５、２７〜３０、比較例１〜５で使用した。
＜湿式法シリカ粒子２＞（平均粒子径（Ｄ５０）：４００ｎｍ、市販の湿式法シリカ粒子）
全シリカ粒子中の割合は表１、３に示した。実施例９、２６で使用した。
＜ヒュームドシリカ＞（平均粒子径（Ｄ５０）：２７０ｎｍ、市販のヒュームドシリカ）
全シリカ粒子中の割合は５０質量％であり、実施例１８〜３０、比較例４、５で使用した。
＜硫酸＞研磨剤組成物のｐＨが１．２になるように添加量を調整した。実施例１〜３０、比較例１〜５で使用した。
＜過酸化水素＞０．９質量％、実施例１〜３０、比較例１〜５で使用した。
＜ポリジアリルジメチルアンモニウムクロライド＞（第一工業製薬（株）製、ＤＣ−９０２Ｐ、重量平均分子量＝８０００）添加量は表１〜３に示した。実施例１、２、５〜１０、１４、１５、１８、１９、２２〜２７で使用した。
＜ペンタエチレンヘキサミン：ＰＥＨＡと略す＞添加量は表１〜３に示した。実施例３、１６、２０で使用した。
＜ラウリルジメチルベンジルアンモニウムクロライド＞（第一工業製薬（株）製、カチオーゲンＢＣ−５０）添加量は表１〜３に示した。実施例４、１７、２１で使用した。
＜アクリルポリマー１＞（アクリル酸／２−アクリルアミド−２−メチルプロパンスルホン酸＝５０／５０（ｍｏｌ比）の共重合体ナトリウム塩、重量平均分子量＝１００００）添加量は表１、３に示した。実施例６、７、１１、１２、２３、２４、２８、２９で使用した。
＜アクリルポリマー２＞（アクリル酸／２−アクリルアミド−２−メチルプロパンスルホン酸＝９０／１０（ｍｏｌ比）の共重合体ナトリウム塩、重量平均分子量＝１００００）添加量は表１、３に示した。実施例１３、３０で使用した。
＜アクリルポリマー３＞（アクリル酸／Ｎ−ｔｅｒｔ−ブチルアクリルアミド＝９０／１０（ｍｏｌ比）の共重合体、重量平均分子量＝１００００）添加量は表１、３に示した。実施例５、７、１０、１２、２２、２４、２７、２９で使用した。
＜アクリルポリマー４＞（アクリル酸の単独重合体ナトリウム塩、重量平均分子量＝１００００）添加量は表１、３に示した。比較例２、５で使用した。
【００７２】
なお、アクリルポリマー１、２、３、４の重量平均分子量は、ゲルパーミエーションクロマトグラフィー（ＧＰＣ）によりポリアクリル酸換算で測定したものであり、以下にＧＰＣ測定条件を示す。
［ＧＰＣ条件］
カラム：  ＴＳＫｇｅｌ  Ｇ４０００ＰＷＸＬ（東ソー製）＋Ｇ２５００ＰＷＸＬ（東ソー製）＋ＳＨＯＤＥＸ  ＯＨｐａｋ  ＳＢ−８０６Ｍ−ＨＱ（昭和電工製）        
溶離液：０．２Ｍリン酸バッファー／アセトニトリル＝９／１（容量比）
流速：１．０ｍＬ／ｍｉｎ
温度：  ４０℃
検出：  示差屈折率（ＲＩ）
サンプル：  濃度０．１ｗｔ％（注入量１００μＬ）
検量線用ポリマー：  ポリアクリル酸  分子量（Ｍｐ）１１．５万、２．８万、４１００、１２５０（創和科学（株）、Ａｍｅｒｉｃａｎ  Ｐｏｌｙｍｅｒ  Ｓｔａｎｄａｒｄｓ  Ｃｏｒｐ．）
【００７３】
（シリカ粒子の粒径測定方法）
コロイダルシリカの粒子径（Ｈｅｙｗｏｏｄ径）は、透過型電子顕微鏡（ＴＥＭ）（日本電子（株）製、透過型電子顕微鏡ＪＥＭ２０００ＦＸ（２００ｋＶ）を用いて倍率１０万倍の視野の写真を撮影し、この写真を解析ソフト（マウンテック（株）製、Ｍａｃ−Ｖｉｅｗ  Ｖｅｒ．４．０）を用いて解析することによりＨｅｙｗｏｏｄ径（投射面積円相当径）として測定した。コロイダルシリカの平均一次粒子径は、前述の方法で２０００個程度のコロイダルシリカの粒子径を解析し、小粒径側からの積算粒径分布（累積体積基準）が５０％となる粒径を上記解析ソフト（マウンテック（株）製、Ｍａｃ−Ｖｉｅｗ  Ｖｅｒ  ４．０）を用いて算出した平均一次粒子径（Ｄ５０）である。
【００７４】
湿式法シリカ粒子の平均粒子径は、動的光散乱式粒度分布測定装置（日機装（株）製、マイクロトラックＵＰＡ）を用いて測定した。湿式法シリカ粒子の平均粒子径は、体積を基準とした小粒径側からの積算粒径分布が５０％となる平均粒子径（Ｄ５０）である。
【００７５】
ヒュームドシリカの平均粒子径は、動的光散乱式粒度分布測定装置（日機装（株）製、マイクロトラックＵＰＡ）を用いて測定した。ヒュームドシリカの平均粒子径は、体積を基準とした小粒径側からの積算粒径分布が５０％となる平均粒子径（Ｄ５０）である。
【００７６】
（研磨条件）
無電解ニッケル−リンめっきした外径９５ｍｍのアルミディスクを研磨対象の基板として、下記研磨条件で研磨を行った。
研磨機：システム精工（株）製、９Ｂ両面研磨機
研磨パッド：（株）ＦＩＬＷＥＬ社製、Ｐ１パッド
定盤回転数：上定盤  −９．０ｍｉｎ−１
下定盤    １２．０ｍｉｎ−１
研磨剤組成物供給量：  ９０ｍｌ／ｍｉｎ
研磨時間：研磨量が１．２〜１．５μｍ／片面となる時間まで研磨する。
（２４０〜７２０秒）
加工圧力：１２０ｋＰａ
【００７７】
（研磨速度比）
研磨速度は、研磨後に減少したアルミディスクの質量を測定し、下記式に基づいて算出した。
研磨速度（μｍ／ｍｉｎ）＝アルミディスクの質量減少量（ｇ）／研磨時間（ｍｉｎ）／アルミディスク片面の面積（ｃｍ２）／無電解ニッケル−リンめっき皮膜の密度（ｇ／ｃｍ３）／２×１０４
（ただし、上記式中、アルミディスク片面の面積は６５．９ｃｍ２、無電解ニッケル−リンめっき皮膜の密度は、８．０ｇ／ｃｍ３）
【００７８】
研磨速度比は、上記式を用いて求めた比較例の研磨速度を１（基準）とした場合の相対値である。表１においては、比較例１の研磨速度を１として、他の実験例を相対値で表した。表２においては、比較例３の研磨速度を１として、他の実験例を相対値で表した。表３においては、比較例４の研磨速度を１として、他の実験例を相対値で表した。
【００７９】
（ピット）
ピットはＺｙｇｏ社製の走査型白色干渉法を利用した三次元表面構造解析顕微鏡を用いて測定した。Ｚｙｇｏ社製の測定装置（Ｎｅｗ  Ｖｉｅｗ  ８３００（レンズ：１．４倍、ズーム：１．０倍）とＺｙｇｏ社製の解析ソフト（Ｍｘ）を用いて測定した。得られた形状プロファイルにおいて、ピットがほとんど認められない場合に「○（良）」と評価した。ピットが若干認められた場合に「△（可）」と評価した。ピットが多数認められた場合に「×（不可）」と評価した。評価が「×（不可）」とは、目視でもピットを観察することができる場合であるが、今回の実験ではなかった。
【００８０】
（うねり（Ｚｙｇｏ−Ｓａ））
アルミディスクのうねり（Ｓａ）は、Ｚｙｇｏ社製の走査型白色干渉法を利用した三次元表面構造解析顕微鏡を用いて測定した（以下、この方法によって測定したうねりを、「Ｚｙｇｏ−Ｓａ」という）。測定条件は、Ｚｙｇｏ社製の測定装置（Ｎｅｗ  Ｖｉｅｗ  ８３００（レンズ：１．４倍、ズーム：１．０倍）、波長１００〜５００μｍとし、測定エリアは６ｍｍ×６ｍｍとし、Ｚｙｇｏ社製の解析ソフト（Ｍｘ）を用いて解析を行った。
【００８１】
（研磨剤の洗浄性の評価方法）
各実施例・各比較例で研磨後のアルミディスクに対して、イオン交換水でリンスし、イオン交換水を用いてバフ洗浄を行い、バフ洗浄後さらにイオン交換水でリンスを行ったのち、スピン乾燥を行った。得られたアルミディスクを、洗浄性評価用基板とした。
なお、上記の操作はクリーンルーム内で実施した。
【００８２】
上記で得られた洗浄性評価用基板を、基板表面の微細な残留パーティクルを強調し、検査することができる装置ビジョンサイテックス社製のＭｉｃｒｏＭＡＸ  ＶＭＸ−４１００を用いて、アルミディスクのおもて面と裏面に対して、下記の測定条件下でおもて面を６視野、裏面を６視野（合計１２視野）観察し、一つの視野中（９ｍｍ×７ｍｍ）に観察された残留パーティクルの数を計測した。そして、上述の方法で観察された残留パーティクルの数について、下記「洗浄性評価基準」に照らしあわせて１２視野合計の残留パーティクルの数から点数を付与した。洗浄性評価の点数を表１、表２および表３に示す。
ＭｉｃｒｏＭＡＸ  ＶＭＸ−４１００測定条件：
傾斜：−５°
アイリス：１０
ズーム：１０
洗浄性評価基準（１２視野合計の残留パーティクル数）：
◎：残留パーティクル数０〜１０個
〇：残留パーティクル数１１〜３０個
△：残留パーティクル数３１〜５０個
×：残留パーティクル数＞５０個
【００８３】
【表１】
2019016417.tif 000002
【００８４】
【表２】
2019016417.tif 000003
【００８５】
【表３】
2019016417.tif 000004
【００８６】
（考察）
実施例１〜１０、１４〜１７、１８〜２７は、それぞれ窒素有機化合物・高分子化合物を含まない比較例１、３、４よりも優れた洗浄性を示している。実施例１１〜１３、２８〜３０は、それぞれカルボン酸基を有する単量体およびスルホン酸基を有する単量体を必須単量体とする共重合体を含まない比較例１、４よりも優れた洗浄性を示している。実施例９や実施例２６はうねり高く見えるが、これは湿式法シリカの粒子径が大きいことによる影響であり、粒子径による影響を除けば、実施例においてうねりは問題がなかった。また、かわりにアクリル酸単独重合体を添加した比較例２、５では、洗浄性の改善効果がみられない。
【００８７】
実施例６と７、２３と２４は、それぞれ含窒素有機化合物・高分子化合物とカルボン酸基を有する単量体およびスルホン酸基を有する単量体を必須単量体とする共重合体を含まない比較例１、４よりも優れた洗浄性を示している。また、いずれかの共重合体を含まない、実施例１、１１、１２と１８、２８、２９よりも洗浄性がさらに良好な結果となっている。
【００８８】
以上の効果に加えて、実施例５、７、１０、１２、２２、２４、２７、２９は、それぞれに対応する実施例に、さらにカルボン酸基を有する単量体およびアミド基を有する単量体を必須単量体とする共重合体を追加添加した実験例であり、いずれの場合も対応する実施例より研磨速度が向上している。
【産業上の利用可能性】
【００８９】
本発明の研磨剤組成物は、半導体、ハードディスクといった磁気記録媒体などの電子部品の研磨に使用することができる。特に、ガラス磁気ディスク基板やアルミニウム磁気ディスク基板などの磁気記録媒体用基板の表面研磨に使用することができる。さらには、アルミニウム合金製の基板表面に無電解ニッケル−リンめっき皮膜を形成した磁気記録媒体用アルミニウム磁気基板の表面研磨に使用することができる。